(57)【特許請求の範囲】
【請求項１】
基板（１）を用意し、該基板（１）の上に下部電極（２）を形成する工程と、
前記下部電極（２）の上に、ガラス転移点温度および結晶化温度を有さない低分子有機材料にて構成された第１有機層（３）を形成する第１有機層形成工程と、
前記第１有機層（３）を加熱処理して当該第１有機層（３）を緻密化させる加熱工程と、
前記第１有機層（３）上に、第２有機層（４）を塗布法により形成する第２有機層形成工程と、を含み、
前記低分子有機材料が化学式１で示される化合物であり、
前記加熱工程の前に、前記第１有機層（３）の蛍光スペクトルを測定する第１蛍光スペクトル測定工程を行い、
前記加熱工程の後に、再び前記第１有機層（３）の蛍光スペクトルを測定する第２蛍光スペクトル測定工程を行い、
前記第２有機層形成工程は、前記第２蛍光スペクトル測定工程にて測定した蛍光スペクトルの極大波長が、前記第１蛍光スペクトル測定工程にて測定した蛍光スペクトルの極大波長より３ｎｍ以上長くなったものに対して行うことを特徴とする有機ＥＬ素子の製造方法。
【化１】
0005360010.tif 000005
【請求項２】
前記第１、第２蛍光スペクトル測定工程は、不活性ガス雰囲気下で行い、
前記加熱工程は、真空雰囲気下または不活性ガス雰囲気下で行い、
前記第１蛍光スペクトル測定工程と前記加熱工程との間の前記基板（１）の搬送を真空雰囲気下または不活性ガス雰囲気下で行い、前記加熱工程と前記第２蛍光スペクトル測定工程との間の前記基板（１）の搬送を真空雰囲気下または不活性ガス雰囲気下で行うことを特徴とする請求項１に記載の有機ＥＬ素子の製造方法。
【請求項３】
前記加熱工程は、前記第１有機層（３）を１３０℃以上２００℃未満の温度に加熱することを特徴とする請求項１または２に記載の有機ＥＬ素子の製造方法。
【請求項４】
基板（１）を用意し、該基板（１）の上に下部電極（２）を形成する工程と、
前記下部電極（２）の上に、ガラス転移点温度および結晶化温度を有さない低分子有機材料にて構成された第１有機層（３）を形成する第１有機層形成工程と、
前記第１有機層（３）を加熱処理して当該第１有機層（３）を緻密化させる加熱工程と、
前記第１有機層（３）上に、第２有機層（４）を塗布法により形成する第２有機層形成工程と、を含み、
前記低分子有機材料が化学式１で示される化合物であり、
前記加熱工程は、前記第１有機層（３）を１３０℃以上２００℃未満の温度に加熱することを特徴とする有機ＥＬ素子の製造方法。
【化１】
0005360010.tif 000006
【請求項５】
前記第１有機層形成工程では、前記第１有機層（３）としてホール輸送層を形成し、
前記第２有機層形成工程では、前記第２有機層（４）として発光層を形成することを特徴とする請求項１ないし４のいずれか１つに記載の有機ＥＬ素子の製造方法。
【発明の詳細な説明】
【技術分野】
【０００１】
本発明は、第１有機層の上に第２有機層を積層してなる有機ＥＬ（エレクトロルミネッセンス）素子の製造方法に関するものである。
【背景技術】
【０００２】
従来より、ガラス等の基板上に、ホール注入電極、有機層、電子注入電極が順に積層されてなる有機ＥＬ素子が知られている。具体的には、有機層は、ホールの注入特性や輸送性を向上させると共に電子をブロックする第１有機層としてのホール輸送層と、発光に寄与する第２有機層としての発光層とを有する構成とされており、ホール注入電極上に、ホール輸送層、発光層が順に積層されて構成されている。
【０００３】
このような有機ＥＬ素子は、ホール注入電極と電子注入電極との間に電界を印加することで、ホール注入電極からホールが発光層に注入されると共に、電子注入電極から電子が発光層に注入され、発光層にてこれらが再結合することで発光が行われる。
【０００４】
このような有機ＥＬ素子は、例えば、ホール輸送層と発光層とを混在させずに積層することができる真空蒸着法により製造されるが、真空蒸着法は、真空蒸着装置（真空蒸着チャンバー）が何台も連なった大型の装置が必要となるため、製造コストが非常に高くなるという問題がある。
【０００５】
このため、最近では、有機ＥＬ素子を安価に製造することができる塗布法が注目されている。塗布法は、有機材料を有機溶媒に溶解して塗布液を調製し、スピン塗布法やインクジェット法等で下地膜の上に塗布液を塗布した後に有機溶媒を蒸発させて有機層を形成する手法である。しかしながら、この塗布法では、例えば、発光層を形成する場合、下地膜となるホール輸送層の上に塗布液を塗布したときに、ホール輸送層が有機溶媒に溶解してしまうことがあるという問題がある。
【０００６】
このため、ホール輸送層を、有機溶媒に不溶であるポリエチレンジオキシチオフェン−ポリスチレンスルホネ−ト(以下では、単にPEDOT:PSSという)を用いて形成し、有機溶媒にホール輸送層が溶解することを抑制することが知られている。
【０００７】
しかしながら、このPEDOT:PSSは、強酸性材料であるため、ホール輸送層の下地膜となるホール注入電極の腐食を引き起こしてしまう可能性があり、輝度寿命等の耐久性能が問題となる。
【０００８】
このような問題を解決するため、例えば、特許文献１には、エチレン性不飽和結合を有するトリアリールアミンをホール注入電極表面に塗布した後、これに紫外線を照射してトリアリールアミンをそのエチレン性不飽和結合によって架橋させてホール輸送層を形成し、ホール輸送層が有機溶媒に溶解することを抑制することが開示されている。
【０００９】
また、例えば、特許文献２には、低分子有機材料で構成したホール輸送層を有機酸にて表面処理することで難溶化層を形成し、難溶化層の上に発光層を形成することにより、ホール輸送層が有機溶媒に溶解することを抑制することが開示されている。
【先行技術文献】
【特許文献】
【００１０】
【特許文献１】特開２００５−３４００４２号公報
【特許文献２】特開２０１０−８０４５９号公報
【発明の概要】
【発明が解決しようとする課題】
【００１１】
しかしながら、上記特許文献１の有機ＥＬ素子の製造方法では、不安定な架橋性官能基を含む材料を用いる必要があるために素子特性が不安定になり易いという問題がある。
【００１２】
また、上記特許文献２の有機ＥＬ素子の製造方法では、ホール輸送層を有機酸にて表面処理して難溶化層を形成しているが、ホール輸送層内に有機酸が残存することがあり、素子特性が低下する可能性があるという問題がある。
【００１３】
本発明は上記点に鑑みて、有機溶媒に第１有機層が溶解することを抑制することができると共に、信頼性を向上させることができる有機ＥＬ素子の製造方法を提供することを目的とする。
【課題を解決するための手段】
【００１４】
本発明者らは上記課題を解決するために鋭意検討を行った。そして、ガラス転移点温度および結晶化温度を有さない低分子有機材料を用いて第１有機層を形成し、当該第１有機層を加熱処理して緻密化することにより、つまり、第１有機層の分子間の相互作用を強くすることにより、第１有機層が有機溶媒に溶解されることを抑制することができることを見出した。
【００１５】
上記目的を達成するため、請求項１に記載の発明では、基板（１）を用意し、該基板（１）の上に下部電極（２）を形成する工程と、下部電極（２）の上に、ガラス転移点温度および結晶化温度を有さない低分子有機材料にて構成された第１有機層（３）を形成する第１有機層形成工程と、第１有機層（３）を加熱処理して当該第１有機層（３）を緻密化させる加熱工程と、第１有機層（３）上に、第２有機層（４）を塗布法により形成する第２有機層形成工程と、を含み、低分子有機材料として化学式１で示される化合物を用い、加熱工程の前に、第１有機層（３）の蛍光スペクトルを測定する第１蛍光スペクトル測定工程を行い、加熱工程の後に、再び第１有機層（３）の蛍光スペクトルを測定する第２蛍光スペクトル測定工程を行い、第２有機層形成工程は、第２蛍光スペクトル測定工程にて測定した蛍光スペクトルの極大波長が、第１蛍光スペクトル測定工程にて測定した蛍光スペクトルの極大波長より３ｎｍ以上長くなったものに対して行うことを特徴としている。
【化１】
0005360010.tif 000002
【００１６】
このような有機ＥＬ素子の製造方法では、第１有機層（３）を加熱処理して緻密化している。つまり、第１有機層（３）を加熱処理して分子間の相互作用を強くしている。このため、第１有機層（３）の上に第２有機層（４）を塗布法で形成した場合、有機溶媒に第１有機層（３）が溶解することを抑制することができる。また、第１有機層（３）は、不安定な架橋性官能基を含む材料を用いて構成する必要がなく、また、内部に有機酸が残存していることもないため、信頼性を向上させることができる。
そして、第２蛍光スペクトル測定工程で測定された極大波長が第１蛍光スペクトル測定工程で測定された極大波長より３ｎｍ以上長いときに、第２有機層形成工程を行っている。つまり、加熱工程にて第１有機層（３）が十分に緻密化されたものに対して第２有機層形成工程を行っている。これにより、第２有機層（４）を形成した際に有機溶媒に第１有機層（３）が溶解されることを確実に抑制することができ、有機ＥＬ素子の信頼性を向上させることができると共に不良品が製造されることを抑制することができる。
【００２０】
また、請求項２に記載の発明のように、請求項１に記載の発明において、第１、第２蛍光スペクトル測定工程を不活性ガス雰囲気下で行い、加熱工程を真空雰囲気下または不活性ガス雰囲気下で行い、第１蛍光スペクトル測定工程と加熱工程との間の基板（１）の搬送を真空雰囲気下または不活性ガス雰囲気下で行い、加熱工程と第２蛍光スペクトル測定工程との間の基板（１）の搬送を真空雰囲気下または不活性ガス雰囲気下で行うことができる。
【００２１】
さらに、請求項３または４に記載の発明では、加熱工程は、第１有機層（３）を１３０℃以上２００℃未満の温度に加熱することを特徴としている。
【００２２】
そして、請求項５に記載の発明のように、第１有機層形成工程では、第１有機層（３）としてホール輸送層を形成し、第２有機層形成工程では、第２有機層（４）として発光層を形成することができる。
【００２３】
なお、この欄および特許請求の範囲で記載した各手段の括弧内の符号は、後述する実施形態に記載の具体的手段との対応関係を示すものである。
【図面の簡単な説明】
【００２４】
【図１】本発明の第１実施形態における有機ＥＬ素子の構成を示す概略断面図である。
【図２】（ａ）は、実施例１、２および比較例１、２の加熱温度と、加熱後の加熱前に対する蛍光スペクトルの極大波長の差との関係を示す図であり、（ｂ）は、実施例１、２および比較例１、２の加熱温度と、ホール輸送層の膜厚との関係を示す図である。
【図３】（ａ）は、比較例３〜６の加熱温度と、加熱後の加熱前に対する蛍光スペクトルの極大波長の差との関係を示す図であり、（ｂ）は、比較例３〜６の加熱温度と、ホール輸送層の膜厚との関係を示す図である。
【発明を実施するための形態】
【００２５】
（第１実施形態）
本発明の第１実施形態について説明する。図１は、本実施形態における有機ＥＬ素子の構成を示す概略断面図である。この図に示されるように、有機ＥＬ素子は、基板１の上に、ホール注入電極２、ホール輸送層３、発光層４および電子注入電極５が順に積層されて構成されている。なお、本実施形態では、ホール注入電極２が本発明の下部電極に相当し、ホール輸送層３が第１有機層に相当し、発光層４が本発明の第２有機層に相当している。
【００２６】
このような構造の有機ＥＬ素子は、例えば次のようにして製造される。
【００２７】
まず、透明なガラス、石英ガラス、バリア膜付きの樹脂基板や金属基板よりなる電極基板等で構成された基板１を用意し、基板１の上にホール注入電極２を形成する。
【００２８】
ホール注入電極２は、透明または半透明の電極を形成することのできる任意の導電性物質を用いて構成されている。具体的には、酸化物として酸化インジウム錫（ＩＴＯ）、酸化インジウム亜鉛（ＩＺＯ）、酸化錫、酸化亜鉛、酸化インジウム、酸化亜鉛アルミニウム、酸化亜鉛ガリウム、酸化チタンニオブ等を使用することができる。ただし、これらのうちでも特にＩＴＯは、低抵抗であること、透明性に優れていること等の利点を有する好適な材料である。更に、アルミニウム、金、銀等の金属材料を蒸着して半透明の層を成膜する方法や、ポリアニリン等の有機半導体を用いる方法もあり、更に、その他の方法を用いることも可能である。また、ホール注入電極２に対して、必要に応じてエッチング等によりパターニングを行っても良いし、ＵＶ処理やプラズマ処理等により表面の活性化を行ってもよい。
【００２９】
続いて、ホール注入電極２の上に、ホール輸送層３を、例えば、真空蒸着法により形成する。このホール輸送層３は、ガラス転移点温度および結晶化温度を有さない低分子有機材料を用いて構成されており、例えば、下記化学式２で示す材料を用いて構成される。
【００３０】
【化２】
0005360010.tif 000003
その後、不活性ガス雰囲気下で、ホール輸送層３の蛍光スペクトルを測定する第１蛍光スペクトル測定工程を行う。次に、ホール輸送層３を加熱処理して緻密化させる。つまり、ホール輸送層３を加熱処理して膜密度を高くし、分子間の相互作用を強くする。具体的には、上記化学式２で示す有機材料を用いてホール輸送層３を形成した場合には、後述の考察で詳述するが、１３０℃以上２００℃未満で６０分間加熱する。ホール輸送層３を１３０℃以下で加熱処理した場合には、ホール輸送層３を十分に緻密化させることができず、ホール輸送層３を２００℃以上で加熱した場合には、分子間の相互作用が強くなりすぎ、収縮した膜が溶媒に曝されることで応力が緩和されてクラックが発生してしまうことがあるためである。
【００３１】
続いて、不活性ガス雰囲気下で、再びホール輸送層３の蛍光スペクトルを測定する第２蛍光スペクトル測定工程を行う。その後、第１蛍光スペクトル測定工程の測定結果と、第２蛍光スペクトル測定工程の測定結果とを比較し、ホール輸送層３が緻密化されたものに対して、つまり、第２蛍光スペクトル測定工程で測定された極大波長が第１蛍光スペクトル測定工程で測定された極大波長に対して長波長側にシフトしたものに対して、ホール輸送層３の上に発光層４を塗布法にて形成する。具体的には、後述の考察で詳述するが、第２蛍光スペクトル測定工程で測定された極大波長が第１蛍光スペクトル測定工程で測定された極大波長に対して３ｎｍ以上長くなったものに対して、ホール輸送層３の上に発光層４を塗布法にて形成する。
【００３２】
発光層４は、本実施形態では、高分子有機材料を用いて構成されている。高分子有機材料としては、例えば、ポリフルオレン（ＰＦＯ）系高分子、ポリフェニレンビニレン（ＰＰＶ）系高分子、ポリビニルカルバゾール（ＰＶＫ）系高分子等を用いることができる。また、これら高分子やポリスチレン系高分子、ポリチオフェン系高分子、ポリメチルメタクリレート系高分子等に蛍光性色素や燐光性色素を分散させたもの等も用いることができる。
【００３３】
そして、これら高分子有機材料を、例えば、メシチレン、トルエン、キシレン、アセトン、アニソール、メチルアニソール、ジメチルアニソール、テトラリン、安息香酸エチル、安息香酸メチル、1-フェニルヘプタン、メチルエチルケトン、シクロヘキサノン、メタノール、エタノール、イソプロピルアルコール、酢酸エチル、酢酸ブチル等の単独または混合の有機溶媒に溶解させて塗布液を調製する。なお、これらの有機溶媒のうちでも特に、メシチレン、トルエン、キシレン、アニソール、メチルアニソール、ジメチルアニソール、テトラリン、安息香酸エチル、安息香酸メチル、1-フェニルヘプタン等の芳香族系溶媒は、高分子有機材料の溶解性が良く扱いも容易であることから、より好ましい有機溶媒である。
【００３４】
そして、塗布液をスピンコート法、インクジェット法、印刷法、ディップコート法、スプレー法等により、ホール輸送層３の上に塗布した後、有機溶媒を乾燥させて発光層４を形成する。その後、発光層４の上に、電子注入電極５を真空蒸着法等で形成する。
【００３５】
電子注入電極５は、例えば低仕事関数電極構造で構成される。電子注入電極５としては、アルカリ金属もしくはアルカリ土類金属、アルカリ金属もしくはアルカリ土類金属とアルミニウム等の金属電極との積層、アルカリ金属もしくはアルカリ土類金属のハロゲン化物とアルミニウム等の金属電極との積層等を用いることができ、具体的にはＡｌ／Ｃａ、Ａｌ／Ｂａ、Ａｌ／Ｌｉ、Ａｌ／ＬｉＦ、Ａｌ／ＣｓＦ、Ａｌ／Ｃａ／ＬｉＦ、Ａｌ／ＢａＯ等で構成される。
【００３６】
また、上記で説明した各工程間の搬送方法は、真空雰囲気下または不活性ガス雰囲気下での搬送であることが望ましい。つまり、有機ＥＬ素子の製造過程において、大気に曝されないようにすることが好ましい。
【００３７】
以上説明したように、本実施形態の有機ＥＬ素子の製造方法では、ホール輸送層３を加熱処理して緻密化している。つまり、ホール輸送層３を加熱処理して分子間の相互作用を強くしている。このため、このホール輸送層３の上に発光層４を塗布法で形成した場合、有機溶媒にホール輸送層３が溶解することを抑制することができる。また、ホール輸送層３は、不安定な架橋性官能基を含む材料を用いて構成する必要がなく、また、内部に有機酸が残存していることもないため、信頼性を向上させることができる。
【００３８】
さらに、本実施形態では、ホール輸送層３を加熱する前にホール輸送層３の蛍光スペクトルを測定する第１蛍光スペクトル測定工程を行うと共にホール輸送層３を加熱処理した後にホール輸送層３の蛍光スペクトルを測定する第２蛍光スペクトル測定工程を行っている。そして、第２蛍光スペクトル測定工程で測定された極大波長が第１蛍光スペクトル測定工程で測定された極大波長より３ｎｍ以上長いときに、つまり、ホール輸送層３が十分に緻密化されたときに、発光層４を形成するようにしている。これにより、発光層４を形成する際にホール輸送層３が溶解されることを確実に抑制することができ、有機ＥＬ素子の信頼性を向上させることができると共に不良品が製造されることを抑制することができる。
【００３９】
また、このような有機ＥＬ素子の製造方法では、真空蒸着法でホール輸送層３および発光層４を形成する場合と比較して、少なくとも発光層４を塗布法により形成するため、製造コストを低減することができる。
【実施例】
【００４０】
以下、上記実施形態に対応した各種実施例について説明する。
【００４１】
（実施例１）
まず、基板１としてガラス基板を用意し、基板１に対して純水洗浄および紫外線オゾン洗浄を行った後、真空蒸着装置へ設置し、１×１０−４Ｐａになるまで真空ポンプにて排気した。
【００４２】
その後、基板１上にＩＴＯで構成されるホール注入電極２を形成した。続いて、ホール輸送層３として、上述した化学式２で示される低分子有機材料を真空度１×１０−４Ｐａ以下、蒸着レート０．０８ｎｍ／ｓの条件下で１００ｎｍ形成した。
【００４３】
次に、ホール輸送層３を形成した基板１を不活性ガス雰囲気下で搬送し、不活性ガス雰囲気下でホール輸送層３に対して第１蛍光スペクトル測定工程を行ったところ、蛍光スペクトルの極大波長が４０６ｎｍであった。
【００４４】
続いて、真空雰囲気下で、ホール輸送層３が１３０℃になるように６０分間加熱処理してホール輸送層３を緻密化した。そして、この基板１を再び不活性ガス雰囲気下で搬送し、不活性ガス雰囲気下でホール輸送層３に対して第２蛍光スペクトル測定工程を行ったところ、蛍光スペクトルの極大波長が４０９ｎｍであった。すなわち、第２蛍光スペクトル測定工程で測定された極大波長と、第１蛍光スペクトル測定工程で測定された極大波長との差が３ｎｍであった。言い換えると、ホール輸送層３を加熱処理した後では、蛍光スペクトルの極大波長が３ｎｍ長くなった。
【００４５】
続いて、この基板１を不活性ガス雰囲気下で搬送し、ホール輸送層３の上に、不活性ガス雰囲気下で、有機溶媒としてメシチレンをスピンコート法で塗布した後、１０秒後に有機溶媒を乾燥させたものを試料として用意した。
【００４６】
そして、この試料において、ホール輸送層３の膜厚を測定したところ、１００ｎｍ以上となった。すなわち、ホール輸送層３が有機溶媒にほとんど溶解していないことが確認された。なお、ホール輸送層３の膜厚が１００ｎｍ以上となったのは、測定装置の誤差であると考えられる。
【００４７】
（実施例２）
本実施例２では、上記実施例１と同様の手法によりホール輸送層３を形成した後、ホール輸送層３が１８０℃になるように６０分間加熱処理してホール輸送層３を緻密化した。その後、ホール輸送層３に対して第２蛍光スペクトル測定工程を行ったところ、蛍光スペクトルの極大波長が４１１ｎｍであった。すなわち、ホール輸送層３を加熱処理した後では、蛍光スペクトルの極大波長が５ｎｍ長くなった。
【００４８】
続いて、上記実施例１と同様の手法により、ホール輸送層３の上に有機溶媒を塗布した後に当該有機溶媒を乾燥させたものを試料として用意した。そして、この試料において、ホール輸送層３の膜厚を測定したところ、約１００ｎｍとなった。すなわち、ホール輸送層３が有機溶媒にほとんど溶解していないことが確認された。
【００４９】
（比較例１）
本比較例１では、上記実施例１と同様の手法によりホール輸送層３を形成した後、ホール輸送層３が３０℃になるように６０分間加熱処理した。そして、ホール輸送層３に対して第２蛍光スペクトル測定工程を行ったところ、蛍光スペクトルの極大波長が４０６ｎｍであった。すなわち、第２蛍光スペクトル測定工程で測定された蛍光スペクトルの極大波長が第１蛍光スペクトル測定工程で測定された蛍光スペクトルの極大波長と同じになり、ホール輸送層３が緻密化されなかった。
【００５０】
続いて、上記実施例１と同様の手法により、ホール輸送層３の上に有機溶媒を塗布した後に当該有機溶媒を乾燥させたものを試料として用意した。そして、この試料において、ホール輸送層３の膜厚を測定したところ、約７０ｎｍとなった。すなわち、ホール輸送層３が有機溶媒に溶解していることが確認された。
【００５１】
（比較例２）
本比較例２では、上記実施例１と同様の手法によりホール輸送層３を形成した後、ホール輸送層３が８０℃になるように６０分間加熱処理した。そして、ホール輸送層３に対して第２蛍光スペクトル測定工程を行ったところ、蛍光スペクトルの極大波長が４０６ｎｍであった。すなわち、第２蛍光スペクトル測定工程で測定された蛍光スペクトルの極大波長が第１蛍光スペクトル測定工程で測定された蛍光スペクトルの極大波長と同じになり、ホール輸送層３が緻密化されなかった。
【００５２】
続いて、上記実施例１と同様の手法により、ホール輸送層３の上に有機溶媒を塗布した後に当該有機溶媒を乾燥させたものを試料として用意した。そして、この試料において、ホール輸送層３の膜厚を測定したところ、約６５ｎｍとなった。すなわち、ホール輸送層３が有機溶媒に溶解していることが確認された。
【００５３】
（比較例３）
本比較例３では、ホール輸送層３として、下記化学式３で示される低分子有機材料を真空度１×１０−４Ｐａ以下、蒸着レート０．０８ｎｍ／ｓの条件下で１００ｎｍ形成した。
【００５４】
【化３】
0005360010.tif 000004
化学式３は、Ｎ，Ｎ’−ビス[４−（４’−ジフェニルアミノビフェニル）]−Ｎ，Ｎ’−ジフェニルベンジジンであり、ガラス転移点温度が１４２℃である。
【００５５】
次に、ホール輸送層３に対して第１蛍光スペクトル測定工程を行ったところ、蛍光スペクトルの極大波長が４２１ｎｍであった。その後、ホール輸送層３が３０℃になるように６０分間加熱処理した。そして、ホール輸送層３に対して第２蛍光スペクトル測定工程を行ったところ、蛍光スペクトルの極大波長が４２１ｎｍであった。すなわち、第２蛍光スペクトル測定工程で測定された蛍光スペクトルの極大波長が第１蛍光スペクトル測定工程で測定された蛍光スペクトルの極大波長と同じになり、ホール輸送層３が緻密化されなかった。
【００５６】
続いて、上記実施例１と同様の手法により、ホール輸送層３の上に有機溶媒を塗布した後に当該有機溶媒を乾燥させたものを試料として用意した。そして、この試料において、ホール輸送層３の膜厚を測定したところ、約０ｎｍとなった。すなわち、ホール輸送層３が有機溶媒にほとんど溶解したことが確認された。
【００５７】
（比較例４）
本比較例４では、上記比較例３と同じ低分子有機材料を用いてホール輸送層３を形成した後、ホール輸送層３が８０℃になるように６０分間加熱処理した。そして、ホール輸送層３に対して第２蛍光スペクトル測定工程を行ったところ、蛍光スペクトルの極大波長が４２１ｎｍであった。すなわち、第２蛍光スペクトル測定工程で測定された蛍光スペクトルの極大波長が第１蛍光スペクトル測定工程で測定された蛍光スペクトルの極大波長と同じになり、ホール輸送層３が緻密化されなかった。
【００５８】
続いて、上記実施例１と同様の手法により、ホール輸送層３の上に有機溶媒を塗布した後に当該有機溶媒を乾燥させたものを試料として用意した。そして、この試料において、ホール輸送層３の膜厚を測定したところ、約０ｎｍとなった。すなわち、ホール輸送層３が有機溶媒にほとんど溶解したことが確認された。
【００５９】
（比較例５）
本比較例５では、上記比較例３と同じ低分子有機材料を用いてホール輸送層３を形成した後、ホール輸送層３が１３０℃になるように６０分間加熱処理した。そして、ホール輸送層３に対して第２蛍光スペクトル測定工程を行ったところ、蛍光スペクトルの極大波長が４２０．５ｎｍであった。すなわち、ホール輸送層３を加熱処理した後では、蛍光スペクトルの極大波長が０．５ｎｍ短くなった。つまり、ホール輸送層３を加熱処理した後では、ホール輸送層３の分子間の相互作用が弱くなった。
【００６０】
続いて、上記実施例１と同様の手法により、ホール輸送層３の上に有機溶媒を塗布した後に当該有機溶媒を乾燥させたものを試料として用意した。そして、この試料において、ホール輸送層３の膜厚を測定したところ、約０ｎｍとなった。すなわち、ホール輸送層３が有機溶媒にほとんど溶解したことが確認された。
【００６１】
（比較例６）
本比較例６では、上記比較例３と同じ低分子有機材料を用いてホール輸送層３を形成した後、ホール輸送層３が１８０℃になるように６０分間加熱処理した。そして、ホール輸送層３に対して第２蛍光スペクトル測定工程を行ったところ、蛍光スペクトルの極大波長が４１８ｎｍであった。すなわち、ホール輸送層３を加熱処理した後では、蛍光スペクトルの極大波長が３ｎｍ短くなった。つまり、ホール輸送層３を加熱処理した後では、ホール輸送層３の分子間の相互作用が弱くなった。
【００６２】
続いて、上記実施例１と同様の手法により、ホール輸送層３の上に有機溶媒を塗布した後に当該有機溶媒を乾燥させたものを試料として用意した。そして、この試料において、ホール輸送層３の膜厚を測定したところ、約０ｎｍとなった。すなわち、ホール輸送層３が有機溶媒にほとんど溶解したことが確認された。
【００６３】
（実施例１、２および比較例１〜６についての考察）
図２（ａ）は、上記実施例１、２および比較例１、２の加熱温度と、加熱後の加熱前に対する蛍光スペクトルの極大波長の差との関係を示す図であり、図２（ｂ）は、上記実施例１、２および比較例１、２の加熱温度と、ホール輸送層３の膜厚との関係を示す図である。
【００６４】
図２に示されるように、ホール輸送層３を化学式２に示す化合物を用いて構成した場合には、加熱温度が約８０℃より高くなると序々に加熱前後の蛍光スペクトルの極大波長の差が大きくなることが確認されると共に、有機溶媒を塗布して乾燥させた後のホール輸送層３の膜厚が序々に厚くなっていることが確認される。そして、加熱温度が１３０℃より高くなると、ホール輸送層３がほとんど有機溶媒に溶解しないことが確認される。言い換えると、加熱前後の蛍光スペクトルの極大波長の差が３ｎｍ以上長くなると、ホール輸送層３がほとんど有機溶媒に溶解しないことが確認される。また、上記のように、化学式２に示す低分子有機材料は、２００℃以上に加熱すると分子間の相互作用が強くなりすぎ、収縮した膜が溶媒に曝されることで応力が緩和されてクラックが発生してしまうことがある。
【００６５】
以上より、ホール輸送層３を化学式２に示す低分子有機材料を用いて構成した場合には、８０℃より高い温度でホール輸送層３を加熱することにより、ホール輸送層３を有機溶媒に溶解し難くすることができる。そして、１３０℃以上２００℃未満の温度でホール輸送層３を加熱することにより、言い換えると、ホール輸送層３を加熱処理した後の蛍光スペクトルの極大波長が加熱する前の蛍光スペクトルの極大波長より３ｎｍ以上長くなるように加熱することにより、ホール輸送層３が有機溶媒に溶解することをさらに抑制することができる。
【００６６】
また、図３（ａ）は、上記比較例３〜６の加熱温度と、加熱後の加熱前に対する蛍光スペクトルの極大波長の差との関係を示す図であり、図３（ｂ）は、上記比較例３〜６のホール輸送層３の加熱温度と、ホール輸送層３の膜厚との関係を示す図である。
【００６７】
図３に示されるように、ガラス転移点温度を有する低分子有機材料では、加熱温度が約８０℃より高くなると、序々に加熱前後の蛍光スペクトルの極大波長の差が大きくなることが確認されるが、ホール輸送層３を加熱処理した後の蛍光スペクトルの極大波長が加熱する前の蛍光スペクトルの極大波長より短くなっている。つまり、ホール輸送層３の膜密度が低下し、分子間の相互作用が弱くなっている。つまり、ガラス転移点を有する材料では、材料毎に若干の差異はあると考えられるが、ガラス転移点に達しない温度で加熱処理したとしても、分子間の相互作用が弱くなり、有機溶媒に溶解してしまうことが確認される。
【００６８】
（他の実施形態）
上記第１実施形態では、ホール輸送層３を真空蒸着法により形成する例について説明したが、例えば、ホール輸送層３をインクジェット法、印刷法、スピンコート法、レーザー転写（ＬＩＴＩ）法、気相成長法等に形成することもできる。ただし、形成されるホール輸送層３の純度・密度・平坦性等を考慮すると最も高品質な膜が得られる真空蒸着法により形成することが好ましい。
【００６９】
また、上記第１実施形態では、発光層４を高分子材料で形成した例について説明したが、例えば、３，３’，３”，（ベンゼン−１，３，５−トリイル）トリピレン等の低分子有機材料を上記有機溶媒に溶解して塗布法により形成することもできる。
【符号の説明】
【００７０】
１      基板
２      ホール注入電極
３      ホール輸送層
４      発光層
５      電子注入電極
【図１】
0005360010.tif 000007
【図２】
0005360010.tif 000008
【図３】
0005360010.tif 000009